(57)【要約】      （修正有）【課題】表面に形成した実際の凹凸以上に凹凸を強調して表現できる化粧層構造およびこの化粧層構造を用いた化粧板を提供する。【解決手段】化粧層構造１Ａは、熱硬化性樹脂３が含浸してなる少なくとも１枚のシート２を含み、表面側に凹凸４１，４２が熱プレス形成されてなり、前記凹凸は、鏡面光沢度がＪＩＳＺ８７４１準拠の指標で、最大値と最小値との差が少なくとも５以上となるように、凸部分４２で高く凹部分４１で低く調整され、または前記凹部分４１で高く前記凸部分４２で低く調整されていることを特徴とする。【選択図】図１
2008110495.tif 000002
【特許請求の範囲】
【請求項１】
熱硬化性樹脂層が、該熱硬化性樹脂が含浸してなる少なくとも１枚のシートを含み、表面側に凹凸が熱プレス形成されてなる化粧層構造であって、
前記凹凸は、
鏡面光沢度がＪＩＳＺ８７４１準拠の指標で、最大値と最小値との差が少なくとも５以上となるように、凸部分で高く凹部分で低く調整され、または凹部分で高く凸部分で低く調整されている、
ことを特徴とする化粧層構造。
【請求項２】
前記鏡面光沢度の最大値が５〜１００、最小値が０〜５０の範囲にあり、かつ、
凹部分と凸部分との高さの差が５〜３００μｍの範囲にあることを特徴とする請求項１に記載の化粧層構造。
【請求項３】
前記鏡面光沢度が２値のみで調整されていることを特徴とする請求項１または２に記載の化粧層構造。
【請求項４】
前記少なくとも１枚のシートには、表面側から視認される印刷シートが含まれ、前記印刷シートの表面側には、無模様単一色の着色、あるいは、単一色または複数色からなる模様が表されていることを特徴とする請求項１から３の何れかに記載の化粧層構造。
【請求項５】
前記凹凸が木目調に形成され、かつ前記印刷シートの表面側に木目模様が印刷され、前記凹凸と前記木目模様とがあいまって表面意匠を構成することを特徴とする請求項１から４の何れかに記載の化粧層構造。
【請求項６】
前記熱硬化性樹脂がジアリルフタレート系樹脂であることを特徴とする請求項１から５の何れかに記載の化粧層構造。
【請求項７】
請求項１から６の何れかに記載の化粧層構造が基板に形成されていることを特徴とする化粧板。
【発明の詳細な説明】
【技術分野】
【０００１】
本発明は、表面に形成した実際の凹凸以上に凹凸が強調されて視認される化粧層構造およびこの化粧層構造を用いた化粧板に関する。
【背景技術】
【０００２】
化粧板には、木目調模様、石目調模様、あるいは幾何学模様が施されることがある。化粧板は、通常、基板に装飾層を積層して形成される。この場合、化粧板の表面はフラットに形成されるが、特許文献１に示すようにエンボスが付与されることもある。
【０００３】
この種の化粧板では、実際の木目や石目の風合いを表現し、あるいは凹凸が際立って見える幾何学模様を表現するために、凹凸をある程度深く形成することが要求されることがある。
【特許文献１】特開平１１−３４２５５３号
【発明の開示】
【発明が解決しようとする課題】
【０００４】
しかし、実際にエンボスが形成された化粧板では、特許文献１に示すように高低差が小さい凹凸表現しかできず、際立った段差を有する凹凸を表現することができない。
【０００５】
本発明の目的は、表面に形成した実際の凹凸以上に凹凸が強調されて視認される熱硬化性樹脂からなる化粧層構造およびこの化粧層構造を用いた化粧板を提供することにある。
【課題を解決するための手段】
【０００６】
本発明の化粧層構造は、熱硬化性樹脂層が、該熱硬化性樹脂が含浸してなる少なくとも１枚のシートを含み、表面側に凹凸が熱プレス形成されてなるものであって、前記凹凸は、鏡面光沢度がＪＩＳＺ８７４１準拠の指標で、最大値と最小値との差が少なくとも５以上となるように、凸部分で高く凹部分で低く調整され、または凹部分で高く凸部分で低く調整されていることを特徴とする。
鏡面光沢度の最大値は５〜１００、最小値は０〜５０の範囲にあり、かつ、凸部分と凹部分との高さの差は、５〜３００μｍの範囲に含まれるように形成することが好ましく、また鏡面光沢度が２値のみで調整されていてもよい。
また、前記少なくとも１枚のシートには、表面側から視認される印刷シートが含まれ、印刷シートの表面側には、無模様単一色の着色、あるいは、単一色または複数色からなる模様が表されていてもよい。とりわけ、凹凸は木目調に形成でき、かつ印刷シート表面側には木目模様を印刷できる。この場合には、この凹凸とこの木目模様とがあい俟って表面意匠を構成することが好ましい。さらに、熱硬化性樹脂はジアリルフタレート系樹脂であってもよい。
本発明の化粧板は、上記した化粧層構造が基板に形成されていることを特徴とするもので、表面に形成した実際の凹凸以上に凹凸を強調して表現できる化粧板が提供される。
【発明の効果】
【０００７】
本発明によれば、表面に形成した実際の凹凸以上に凹凸を強調して表現できる化粧層構造およびこの化粧層構造を用いた化粧板を提供することができる。
たとえば、化粧層構造表面に木目の意匠を形成する場合、凹凸に特定の光沢度差を付し、しかも凹凸の繰り返しパターンと、印刷シートに印刷された木目模様のパターンとを不一致とすることにより、本物に近い木目が表現される。
【発明を実施するための最良の形態】
【０００８】
木目調の凹凸は一定の方向に向くほぼ平行な凹凸条である（凹凸条のうち一部は分岐しているものが含まれていてもよい）。木目調の凹凸をそのまま木目模様に反映させることもできるが、当該凹凸と当該木目模様とを一致させないようにすることで、より本物の木目感覚を惹き出すことができる。
本発明では、凹部分と凸部分とに鏡面光沢度の差を付けることにより、鏡面光沢度が高い部分（光沢部）と鏡面光沢度が低い部分（つや消し部）との段差が強調される。
【０００９】
本発明において、熱硬化性樹脂が含浸されるシートは、不織布様、織布様あるいは編布様のものであってよく、典型的には紙であり、たとえばクラフト紙、チタン紙（酸化チタン含有紙）などが使用できる。
シートを複数枚とすることで化粧層構造に厚みを持たせることができる。
本発明の化粧層構造の製造に際しては、これらのシートとして、熱硬化性樹脂を含浸しているものを使用するが、複数枚のうち一部は、熱硬化性樹脂を含浸していないものであってもよい。
【００１０】
通常、熱硬化性樹脂を用いた化粧層構造では、凸部分と凹部分との高さの差は５〜３０μｍ程度である。本発明の化粧層構造は、この程度の高さの差を有する化粧層構造をも当然に含むが、本発明では、例えば、シートを複数枚とすることや、熱硬化性樹脂を大量に含浸できるシートを使用すること、あるいは熱硬化性樹脂を特定する（例えば、ジアリルフタレート系樹脂を使用する）ことなどで、前記凸部分と前記凹部分との高さの差をさらに３００μｍ程度までとすることができる。
【００１１】
なお、凸部分と凹部分との高さの差Ｈが３００μｍを越えると、ひび割れや欠けが生じ易くなるおそれがある。
また、凸部分と凹部分との高さの差が５μｍ未満だと、鏡面光沢度が高い部分（光沢部）と鏡面光沢度が低い部分（つや消し部）との段差の強調効果が低下する傾向が強くなる。すなわち、本発明では、凸部分と凹部分とが丸みを帯びた状態で形成することもできるし、ステップ状に高さ変化するように形成することもできる。
本発明において、好ましい凸部分と凹部分との高低差は、１０〜２００μｍ、より好ましくは、５０〜１５０μｍである。
【００１２】
上記凸部分が第１の鏡面光沢度（高い鏡面光沢度）を持ち、凹部分が第２の鏡面光沢度（低い鏡面光沢度）を持つか、逆に凹部分が第１の鏡面光沢度（高い鏡面光沢度）を持ち、凸部分が第２の鏡面光沢度（低い鏡面光沢度）を持つように調整でき、このような光沢度差と、上記のステップ状あるいは丸みを帯びた状態で高さ変化する凹・凸との相乗作用により、５〜３０μｍ程度の高さの差であっても、高低差の大きい段差として観者を錯覚させることができる。
【００１３】
なお、本発明では、鏡面光沢度は、最も凸となる部分から最も凹となる部分にわたって連続的に変化（鏡面光沢度が高い側から低い側に変化）するように調整されていてもよい。
さらに、ステップが３段以上の場合には、最も凸となる部分が第１の鏡面光沢度（高鏡面光沢度）を持ち、最も凹となる部分が第２の鏡面光沢度（低鏡面光沢度）を持ち、最も凸となる部分と最も凹となる部分との中間に位置する部分で第３の鏡面光沢度（中鏡面光沢度）を持つように調整してもよい。
【００１４】
本発明では、印刷シートは視認（表面側から視認）されることを目的として形成されている。印刷シートの上にオーバレイシートが存在している場合、オーバレイシートは、熱プレスにより透明または半透明（以下、半透明を含めて「透明」と言う）となるような材料を使用できる。もちろん、オーバレイシートとして、熱プレスにより透明とはならないものを使用することもできる。この場合には、印刷シートの機能はオーバレイシートが果たす。
なお、印刷シートの裏面側を隠蔽させるために、印刷シートにチタン紙を用いてもよいし、あるいは印刷シートの裏面側にチタン紙を配置してもよい。
【００１５】
本発明の化粧層構造では、前述したように、凹凸が木目調に形成され、かつ印刷シートに木目模様が表現され、この木目調の凹凸と印刷シートの木目模様とがあいまって表面意匠を構成することができる。
ここで、木目調の凹凸が一定の方向に向くほぼ平行な凹凸条であり（凹凸条のうち一部は分岐しているものが含まれていてもよい）、この木目調凹凸をそのまま前記木目模様に反映させることもできるが、当該木目調凹凸と当該木目模様とを一致させないようにすることで、より本物の木目感覚を惹きだすことができる。
【００１６】
また、本発明において、熱硬化性樹脂としては、ジアリルフタレート系樹脂、メラミン系樹脂、ポリエステル系樹脂などを使用することができ、ジアリルフタレート系樹脂を使用する場合には、ジアリルオルソフタレートプレポリマー、ジアリルイソフタレートプレポリマー、ジアリルテレフタレートプレポリマーなどが好ましい。
これらの熱硬化性樹脂は、それぞれ単独で、あるいはこれらの適宜の組合せによる２種以上を併用することができる。
ジアリルフタレート系樹脂を使用した場合は、人体や環境に有害である揮発性成分（ホルムアルデヒドやトルエンなど）が含まなれておらず、上記の凸部分と凹部分との高さの差を大きくできる効果との相乗で、室内用の化粧層構造として、極めて効果的である。
【００１７】
しかも、本発明の化粧層構造において、硬度の調整が要求されるときには、上記樹脂、あるいは配合する成分などを適宜選択することにより、所望の硬度を得ることもできる。
なお、本発明の化粧板では、化粧層構造が形成される基板として、合板や繊維板を使用することができる。合板や繊維板の裏面には、接着剤で紙を貼ることで施工の便宜に供することができたり、防湿等のフィルムを貼ったり樹脂含浸紙をプレスすることで反りを防止することができるなどの、機能処理を施すこともできる。
【００１８】
上記構成を有する本発明の化粧板は、硬度が高く耐傷性に優れ、熱硬化性樹脂が表面を構成することから耐熱性にも優れ、したがって、建材、特に室内装飾などの用途に好適である。
【実施例】
【００１９】
図１〜図３により本発明の化粧層構造の実施形態を説明する。
図１は本発明の化粧層構造１Ａが基板６に形成されている化粧板５を示しており、（Ａ）は平面図、（Ｂ）は（Ａ）におけるＡ−Ａ断面図である。
【００２０】
化粧層構造１Ａは、図１（Ｂ）示すように、熱硬化性樹脂３を含浸してなる１枚のシート２を含み、表面側に木目調の凹凸（凹部分４１，凸部分４２）が熱プレス形成されている。木目調の凹凸は一定の方向に向いたほぼ平行な凹凸条であり、図１（Ａ），図２（Ａ）に示すように、凹凸条のうち一部は分岐４３しているものが含まれていてもよい。
【００２１】
図示はされないが、本実施形態では、鏡面光沢度は凸部分４２では高く、凹部分４１では低くなるような、２値で調整されている。具体的には、ＪＩＳＺ８７４１準拠の指標で、凹部分４１の鏡面光沢度は約１０、凸部分４２の鏡面光沢度は約８０であり、鏡面光沢度差は約７０に調整されている。
図２（Ａ）に鏡面光沢度が高い領域（凸部分４２）を白地で、鏡面光沢度が低い領域（凹部分４１）をハッチングで示す。
本実施形態では、凹部分４１と凸部分４２とがステップ状に高さ変化するように形成されており、凸部分４２と凹部分４１との高さの差Ｈが１００μｍとなるように形成されている（図１（Ｂ）参照）。
【００２２】
本実施形態では熱硬化性樹脂３としてジアリルフタレート系樹脂を使用しており、このジアリルフタレート系樹脂を使用することで凹部分４１と凸部分４２との高さの差Ｈを３０μｍ以上（ここでの例では１００μｍ）とすることができる。
【００２３】
シート２はチタン紙からなり、その表面には図２（Ｂ）に示すような木目印刷が形成されている。
図２（Ｂ）では、説明の便宜上グレー諧調で表現してあるが、モノクロやグレーのほか、単色カラーまたは多色カラーで表現することができる。
【００２４】
上記の熱硬化性樹脂３を含浸したシート２は、熱プレスにより該樹脂３が基板６に浸透して、化粧層構造１Ａと基板６とを一体化する役割を果たすばかりでなく、凹部分４１と凸部分４２との高さの差を３０μｍ以上とする役割をも果たす。
【００２５】
本実施形態では、光沢度差を備えた凹凸と印刷模様とがあいまって、表面に形成した実際の凹凸以上に強調された凹凸が表現でき、装飾性の高い表面意匠が構成される。図２（Ｃ）は、図２（Ａ）の凹凸パターンと図２（Ｂ）の木目印刷とを重畳させた図である。なお、図２（Ａ）では光沢度差は表現されていない。
木目調の凹凸と木目調の模様とは同じような縞状にして一致させることもできるが、本発明では、木目調の凹凸と模様とを異なる縞状にして、しかも一致させないようにすることで、より本物の木目感覚を惹き出している。
【００２６】
図３（Ａ），（Ｂ）は、図１に示した化粧層構造１Ａとは異なる本発明の化粧層構造が基板６に形成されている化粧板５の例を示す説明図である。
図３（Ａ）では、化粧層構造１Ｂは、熱硬化性樹脂３が含浸してなる２枚のシート２ａ，２ｂを含んでいる。
【００２７】
化粧層構造１Ｂは、図１（Ｂ）の化粧層構造１Ａと同様に、表面側に木目調の凹凸（凹部分４１，凸部分４２）が熱プレスにより形成されており、シート２ａが印刷シートである。
シート２ｂは、熱プレスにより樹脂３が基板６に浸透し、化粧層構造１Ｂと基板６とを一体化する役割を果たすばかりでなく、凹部分と凸部分との高さの差を化粧層構造１Ａよりも大きくできる役割をも果たす。
【００２８】
図３（Ｂ）では、化粧層構造１Ｃは、熱硬化性樹脂３が含浸してなる３枚のシート２ａ，２ｂおよび２ｃを含んでいる。シーと２ａと２ｂは化粧層構造１Ｂの２ａと２ｂと同様の役割を果たし、２ｃは、いわゆるオーバレイシートであり、熱プレス前は不透明であるが熱プレスにより樹脂が浸透して透明になる。
化粧層構造１Ｃでは、これら３枚のシート２ａ，２ｂ，２ｃを使用することで、凹部分と凸部分との高さの差を、化粧層構造１Ｂよりも大きくすることができる。
【００２９】
なお、本発明の化粧板は、化粧層構造の表面意匠を、上述した木目調の他、石目調や幾何学模様とすることができる。
【図面の簡単な説明】
【００３０】
【図１】本発明の化粧層構造が基板に形成されている化粧板の一実施態様例を示す図であり、（Ａ）は平面図、（Ｂ）は（Ａ）におけるＡ−Ａ断面図である。
【図２】図１の化粧板の表面意匠を説明するための図であり、（Ａ）は表面に形成された凹凸の鏡面光沢度が高い領域と鏡面光沢度が低い領域とを区別して示す説明図、（Ｂ）は表面に印刷された模様の説明図、（Ｃ）は（Ａ）と（Ｂ）を重畳させた説明図である。
【図３】図１に示した化粧層構造とは異なる本発明の化粧層構造が基板に形成されている化粧板の例の実施態様例を示す説明図であり、（Ａ）は熱硬化性樹脂層の間に２枚のシートがある場合の説明図、（Ｂ）は熱硬化性樹脂層の間に３枚のシートがある場合の説明図である。
【符号の説明】
【００３１】
１Ａ，１Ｂ，１Ｃ  化粧層構造
２
，２ａ，２ｂ，２ｃ  シート
３  熱硬化性樹脂
４１  凹部分
４２  凸部分
４３  分岐部
５  化粧板
６  基板
【図１】
2008110495.tif 000003
【図２】
2008110495.tif 000004
【図３】
2008110495.tif 000005